(57)【要約】【課題】温度応答性共重合体の回収を容易にする精製法【解決手段】水に対する下限臨界溶液温度（ＬＣＳＴ）を有する温度応答性繰返し単位を含む温度応答性共重合体溶液を、ＬＣＳＴよりも低温の水に滴下する工程、水をＬＣＳＴよりも高温に温める工程、それぞれを含む方法で精製することにより前記課題を解決する。【選択図】なし【特許請求の範囲】
【請求項１】
水に対する下限臨界溶液温度（ＬＣＳＴ）を有する温度応答性繰返し単位を１０〜９０ｍｏｌ％含む温度応答性共重合体溶液を、下記工程（Ａ）および（Ｂ）を含む方法で精製する方法。
（Ａ）ＬＣＳＴよりも低温の水に温度応答性共重合体溶液を滴下する工程
（Ｂ）（Ａ）の水をＬＣＳＴよりも高温に温める工程
【請求項２】
請求項１記載の温度応答性共重合体溶液の溶媒が、水との相溶性を有することを特徴とする、請求項１記載の方法。
【請求項３】
請求項１記載の温度応答性共重合体に、ＨＬＢ値（グリフィン法）が０以上９以下の範囲にある疎水性繰返し単位を含むことを特徴とする、請求項１または２に記載の方法。
【請求項４】
請求項１記載の温度応答性共重合体がブロック共重合体であることを特徴とする、請求項１〜３いずれか一項に記載の方法。
【請求項５】
請求項１記載の温度応答性共重合体の数平均分子量（Ｍｎ）が１，０００〜１，０００，０００であることを特徴とする、請求項１〜４いずれか一項に記載の方法。
【請求項６】
請求項１記載の温度応答性共重合体が、（Ａ）工程で水を含有するゲルとして析出することを特徴とする、請求項１〜５いずれか一項に記載の方法。
【請求項７】
請求項１記載の温度応答性共重合体が、（Ｂ）工程で水に浮遊することを特徴とする、請求項１〜６いずれか一項に記載の方法。
【請求項８】
請求項７記載の（Ｂ）工程で水に浮遊した温度応答性共重合体を掬い取り回収することを特徴とする、請求項１〜７いずれか一項に記載の方法。
【発明の詳細な説明】
【技術分野】
【０００１】
本発明は、温度応答性共重合体の回収を容易にする精製法に関する。
【背景技術】
【０００２】
温度応答性重合体は、ある温度を境に水に対する溶解性が変化する重合体である。温度変化は光、圧力、磁場などの外部環境に比べ、簡便に適用できるため注目されており、例えば温度応答性高分子であるＮ−イソプロピルアクリルアミド重合体は、細胞培養基材やドラッグデリバリーシステムの材料などに用いられている。Ｎ−イソプロピルアクリルアミド重合体は、高温域では疎水性であるが、下限臨界溶液温度（Ｌｏｗｅｒ  Ｃｒｉｔｉｃａｌ  Ｓｏｌｕｔｉｏｎ  Ｔｅｍｐｅｒａｔｕｒｅ：ＬＣＳＴ）である３２℃よりも低温域において水和することで親水化する。
【０００３】
上記現象の応用例として、温度応答性繰返し単位としてＮ−イソプロピルアクリルアミドを含む温度応答性共重合体を基材表面に被覆した細胞培養基材が特許文献１に開示されている。このような基材によれば、周囲環境の温度降下で被膜表面が親水化し、細胞を剥離させ回収することができる。
【０００４】
上記温度応答性共重合体製造において、反応液からの精製では、反応に用いた未反応の単量体と溶媒を除くことを目的とする。一般的に温度応答性の単量体が水に可溶であるため、水を貧溶媒として用いた凝集沈殿法で精製することができる。しかしながら、水を用いた精製は、温度応答性共重合体が水和によりゲル状になり、温度応答性共重合体の回収が困難になることで収率が低下する問題や、未反応の単量体を含有してしまい純度が上がらない問題があった。
【先行技術文献】
【特許文献】
【０００５】
【特許文献１】特許第５８４６５８４号公報
【発明の概要】
【発明が解決しようとする課題】
【０００６】
本発明の目的は、温度応答性共重合体の回収を容易にする精製法を提供することにある。
【課題を解決するための手段】
【０００７】
本発明者らは、以上の点を鑑み、鋭意研究を重ねた結果、水に対する下限臨界溶液温度（ＬＣＳＴ）を有する温度応答性繰返し単位を含む温度応答性共重合体溶液を、ＬＣＳＴよりも低温の水に滴下する工程と、水をＬＣＳＴよりも高温に温める工程を含む方法で、温度応答性共重合体の回収を容易にできることを見出し、本発明を完成した。すなわち本発明は以下の態様を包含する。
【０００８】
＜１＞  水に対する下限臨界溶液温度（ＬＣＳＴ）を有する温度応答性繰返し単位を１０〜９０ｍｏｌ％含む温度応答性共重合体溶液を、下記工程（Ａ）および（Ｂ）を含む方法で精製する方法。
（Ａ）ＬＣＳＴよりも低温の水に温度応答性共重合体溶液を滴下する工程
（Ｂ）（Ａ）の後、水をＬＣＳＴよりも高温に温める工程
＜２＞  ＜１＞記載の温度応答性共重合体溶液の溶媒が、水との相溶性を有することを特徴とする、＜１＞記載の方法。
＜３＞  ＜１＞記載の温度応答性共重合体に、ＨＬＢ値（グリフィン法）が０以上９以下の範囲にある疎水性繰返し単位を含むことを特徴とする、＜１＞または＜２＞に記載の方法。
＜４＞  ＜１＞記載の温度応答性共重合体がブロック共重合体であることを特徴とする、＜１＞〜＜３＞いずれかに記載の方法。
＜５＞  ＜１＞記載の温度応答性共重合体の数平均分子量（Ｍｎ）が１，０００〜１，０００，０００であることを特徴とする、＜１＞〜＜４＞いずれかに記載の方法。
＜６＞  ＜１＞記載の温度応答性共重合体が、（Ａ）工程で水を含有するゲルとして析出することを特徴とする、＜１＞〜＜５＞いずれかに記載の方法。
＜７＞  ＜１＞記載の温度応答性共重合体が、（Ｂ）工程で水に浮遊することを特徴とする、＜１＞〜＜６＞いずれかに記載の方法。
＜８＞  ＜７＞記載の（Ｂ）工程で水に浮遊した温度応答性共重合体を掬い取り回収することを特徴とする、＜１＞〜＜７＞いずれかに記載の方法。
【発明の効果】
【０００９】
水に対する下限臨界溶液温度（ＬＣＳＴ）を有する温度応答性繰返し単位を含む温度応答性共重合体溶液を、ＬＣＳＴよりも低温の水に滴下する工程と、水をＬＣＳＴよりも高温に温める工程を含む方法で、温度応答性共重合体の回収を容易にできる。
【発明を実施するための形態】
【００１０】
以下、本発明を詳細に説明する。
本発明の水に対する下限臨界溶液温度（ＬＣＳＴ）を有する温度応答性繰返し単位は、例えば、Ｎ−エチルアクリルアミド（ＬＣＳＴ＝７２℃）、Ｎ−シクロプロピルアクリルアミド（ＬＣＳＴ＝４６℃）、Ｎ−イソプロピルアクリルアミド（ＬＣＳＴ＝３２℃）、Ｎ−ｎ−プロピルメタクリルアミド（ＬＣＳＴ＝２２℃）、Ｎ−テトラヒドロフルフリルアクリルアミド（ＬＣＳＴ＝２８℃）、Ｎ−エトキシエチルアクリルアミド（ＬＣＳＴ＝３５℃）、Ｎ，Ｎ−ジエチルアクリルアミド（ＬＣＳＴ＝３２℃）、Ｎ−シクロプロピルメタクリルアミド（ＬＣＳＴ＝５９℃）、Ｎ−イソプロピルメタクリルアミド（ＬＣＳＴ＝４４℃）、Ｎ−ｎ−プロピルメタクリルアミド（ＬＣＳＴ＝２８℃）、Ｎ−テトラヒドロフルフリルメタクリルアミド（ＬＣＳＴ＝３５℃）、Ｎ−メチル−Ｎ−エチルアクリルアミド（ＬＣＳＴ＝５６℃）、Ｎ−メチル−Ｎ−イソプロピルアクリルアミド（ＬＣＳＴ＝２３℃）、Ｎ−メチル−Ｎ−ｎ−プロピルアクリルアミド（ＬＣＳＴ＝２０℃）、またはＮ，Ｎ−ジメチルアミノエチルメタクリレート（ＬＣＳＴ＝４７℃）等からなる繰返し単位の重合体が例示できる。本発明における温度応答性共重合体は、前記温度応答性繰り返し単位を１種類のみ用いてもよく、２種類以上を組み合わせて用いてもよい。また水に対するＬＣＳＴを有するのであれば、前記温度応答性繰返し単位の他に、異なる繰返し単位を含んでもよい。温度応答性重合体の合成方法は特に限定はないが、株式会社エヌ・ティー・エス発行、“ラジカル重合ハンドブック”、ｐ．１６１〜２２５（２０１０）に記載の重合技術を用いて重合できる。尚、温度応答性以外の機能発現のため、温度応答性単量体からなる繰返し単位の他に、任意の単量体の繰返し単位を含んでもよい。共重合体の場合はランダム共重合体であっても、交互共重合体であっても、ブロック共重合体であっても、グラフト共重合体であっても、またはタンパク質やＤＮＡのように繰返し単位がある定まった配列をしていてもよい。
【００１１】
本発明に用いる温度応答性共重合体の全繰返し単位における温度応答性繰返し単位の組成比は、１０％以上９０％以下の範囲にあり、より好ましくは２０％以上８０％以下である。１０％未満の場合は温度応答の発現が低く、水をＬＣＳＴよりも高温に温めても、温度応答性共重合体が浮遊しないことがある。９０％を超える場合はＬＣＳＴよりも低温でも高温でも温度応答性共重合体が析出しないことがある。
【００１２】
本発明に用いる温度応答性共重合体には、特に限定はないが、温度応答性繰返し単位に加えて、ＨＬＢ値（グリフィン法）が０以上９以下の範囲にある疎水性繰り返し単位、および／またはＨＬＢ値（グリフィン法）が９を超える親水性繰り返し単位を含んでいてもよい。ＬＣＳＴよりも高温に温めた水中で温度応答性共重合体が析出する必要があることから、ＨＬＢ値（グリフィン法）が０以上９以下の範囲にある疎水性繰り返し単位を含むことが好ましい。例示すれば、Ｎ―イソプロピルアクリルアミド（ＬＣＳＴ＝３２℃）の温度応答性繰返し単位、ｎ−ブチルアクリレート（ＨＬＢ値＝６．９）の疎水性繰返し単位、２−メトキシエチルアクリレート（ＨＬＢ値＝１３．５）の親水性繰返し単位から成る温度応答性共重合体が挙げられるが、これに限定されない。
【００１３】
本発明に用いる温度応答性共重合体の数平均分子量（Ｍｎ）は特に限定はないが、１，０００以上１，０００，０００以下の範囲にあり、より好ましくは１０，０００以上１，０００，０００以下である。１，０００未満の場合は水に析出しないことがある。
【００１４】
本発明の温度応答性共重合体を含む溶液をＬＣＳＴよりも低温の水に滴下する工程で用いる水の温度は、温度応答性共重合体のＬＣＳＴよりも低ければよいが、２℃以上低いことが好ましく、５℃以上低いことがより好ましい。水の冷却方法は特に限定はなく、例えば、ＬＣＳＴが室温を超える場合は室温で行い、ＬＣＳＴが室温以下である場合は冷媒を用いて冷却してもよい。また水の量は特に限定はないが、単量体除去に影響することから、好ましくは温度応答性共重合体を含む溶液の３〜５０倍量であり、より好ましくは５〜２０倍量である。温度応答性共重合体を含む溶液を滴下する速度は特に限定はないが、単量体除去に影響することから、好ましくは１ｍＬ／ｍｉｎ〜１０Ｌ／ｍｉｎであり、より好ましくは１ｍＬ／ｍｉｎ〜１００ｍＬ／ｍｉｎである。
【００１５】
本発明の水をＬＣＳＴよりも高温に温める工程で用いる水の温度は、温度応答性共重合体のＬＣＳＴよりも高ければよいが、２℃以上高いことが好ましく、５℃以上高いことがより好ましい。水を高温に温める方法は特に限定はないが、例えば、ＬＣＳＴが室温以下である場合は室温で行い、ＬＣＳＴが室温を超える場合は熱媒を用いて温めてよい。
【００１６】
本発明の水と相溶性を有する溶媒は、例えば、メタノール、エタノール、プロパノール、イソプロパノール、ｎ−ブタノール、２−ブタノール、ｔｅｒｔ−ブタノール、２−メトキシエタノール、１，３−ジオキサン、１，４−ジオキサン、アセトン、テトラヒドロフラン、Ｎ，Ｎ−ジメチルホルムアミド、アセトニトリル、ジメチルスルホキシドなどが挙げられる。尚、本発明に用いる温度応答性共重合体およびその単量体は、水と相溶性を有する溶媒に溶解している必要がある。
【００１７】
本発明のＨＬＢ値（ＨＬＢ；Ｈｙｄｒｏｐｈｉｌｅ−Ｌｉｐｏｐｈｉｌｅ  Ｂａｌａｎｃｅ）とは、Ｗ．Ｃ．Ｇｒｉｆｆｉｎ，  Ｊｏｕｒｎａｌ  ｏｆ  ｔｈｅ  Ｓｏｃｉｅｔｙ  ｏｆ  Ｃｏｓｍｅｔｉｃ  Ｃｈｅｍｉｓｔｓ，  １，  ３１１（１９４９）．に記載の、水と油への親和性の程度を表す値であり、０から２０までの値を取り、０に近いほど疎水性が高く、２０に近いほど親水性が高くなる。計算によって決定する方法として、アトラス法、グリフィン法、デイビス法、川上法があるが、本発明においてはグリフィン法で計算した値を使用し、繰り返し単位中の親水部の式量と繰り返し単位の総式量を元に、下記の計算式で求めた。
ＨＬＢ値＝２０×（親水部の式量）÷（総式量）
繰り返し単位中の親水部の定義として、スルホン部（−ＳＯ３−）、ホスホノ基部（−ＰＯ３−）、カルボキシル基部（−ＣＯＯＨ）、エステル部（−ＣＯＯ−）、アミド部（−ＣＯＮＨ−）、イミド部（−ＣＯＮ−）、アルデヒド基部（−ＣＨＯ）、カルボニル基部（−ＣＯ−）、ヒドロキシル基部（−ＯＨ）、アミノ基部（−ＮＨ２）、アセチル基部（−ＣＯＣＨ３）、エチレンアミン部（−ＣＨ２ＣＨ２Ｎ−）、エチレンオキシ部（−ＣＨ２ＣＨ２Ｏ−）、アルカリ金属イオン、アルカリ土類金属イオン、アンモニウムイオン、ハロゲン化物イオン、酢酸イオンを例示することができる。
【００１８】
繰り返し単位中の親水部の算出では、親水部を構成する原子が、他の親水部を構成する原子として重複してはならない。繰り返し単位中のＨＬＢ値の算出例を以下に記載した。例えば、２−メトキシエチルアクリレート（分子量：１３０．１４）の場合、親水部は、エステル部が１部およびエチレンオキシ部が１部であり、親水部の分子量は８８．０３であるから、ＨＬＢ値は１３．５である。ｎ−ブチルアクリレート（分子量：１２８．１７）の場合、親水部は、エステル部が１部であり、親水部の分子量は４４．０１であるから、ＨＬＢ値は６．９である。
【００１９】
さらに、本発明の共重合体を構成する各ブロックが、異なる単量体（単量体１、単量体２・・・）からなる共重合体である場合は、それぞれの単量体が重合して生成する繰り返し単位の共重合体中の比率（ｍｏｌ％）を分析し、下記の計算式で算出することができる。
【００２０】
ＨＬＢ値＝ＨＬＢ値１×比率１＋ＨＬＢ値２×比率２＋・・・・
ここで、ＨＬＢ値１は単量体１が重合して生成する重合体のＨＬＢ値であり、組成１は単量体１が重合して生成する繰り返し単位の共重合体中の比率（ｍｏｌ％）であり、ＨＬＢ値２は単量体２が重合して生成する重合体のＨＬＢ値であり、組成２は単量体２が重合して生成する繰り返し単位の共重合体中の比率（ｍｏｌ％）である。
【００２１】
ＨＬＢ値の取扱いは、小数点以下第２位を四捨五入して表示される小数点以下第１位までの数字から９以下であるかを判断する。
【００２２】
ＨＬＢ値（グリフィン法）が０以上９以下の範囲にある疎水性繰返し単位は、例えば、スチレン（ＨＬＢ値＝０．０）やその誘導体、メチルメタクリレート（ＨＬＢ値＝８．８）、エチルアクリレート（ＨＬＢ値＝８．８）、エチルメタクリレート（ＨＬＢ値＝７．７）、ｎ−プロピルアクリレート（ＨＬＢ値＝７．７）、ｎ−プロピルメタクリレート（ＨＬＢ値＝６．９）、ｎ−ブチルアクリレート（ＨＬＢ値＝６．９）、ｎ−ブチルメタクリレート（ＨＬＢ値＝６．２）等のアルキル（メタ）アクリレート等を例示できる。
【００２３】
本発明のＬＣＳＴよりも低温の水に滴下する工程では、温度応答性共重合体が水を含有するゲルとして析出する。ゲルとして析出しない場合は、水よりも比重の小さい溶媒か空気を含有しており、純度低下を招くため好ましくない。
【００２４】
本発明の水をＬＣＳＴよりも高温に温める工程では、温度応答性共重合体がＬＣＳＴ以上で脱水和することで比重が小さくなり、水に浮遊する。水に浮遊しないものは温度応答性を発現する程度の低いものであり、回収は好ましくない。
【００２５】
本発明の水をＬＣＳＴよりも高温に温める工程で浮遊した温度応答性共重合体は、掬い取り回収することができる。ろ紙やろ布を用いたろ過で温度応答性共重合体を回収することもできるが、水に水可溶性重合体や単量体が含まれることでろ紙が詰まり、ろ過に長時間を要すため好ましくない。
【実施例】
【００２６】
以下に本発明の実施例を説明するが、本発明はこれら実施例により何ら制限されるものではない。なお、断りのない限り、試薬は市販品を用いた。
【００２７】
＜共重合体の組成、未反応単量体含有率＞  
核磁気共鳴測定装置（日本電子製、商品名ＪＮＭ−ＥＣＺ４００Ｓ／ＬＩ）を用いたプロトン核磁気共鳴分光（１Ｈ−ＮＭＲ）スペクトル分析より求めた。
【００２８】
＜共重合体の分子量、分子量分布＞
重量平均分子量（Ｍｗ）、数平均分子量（Ｍｎ）および分子量分布（Ｍｗ／Ｍｎ）は、ゲル・パーミエーション・クロマトグラフィー（ＧＰＣ）によって測定した。ＧＰＣ装置は東ソー（株）製  ＨＬＣ−８３２０ＧＰＣを用い、カラムは東ソー（株）製  ＴＳＫｇｅｌ  ＳｕｐｅｒＡＷＭ−Ｈを２本用い、カラム温度を４０℃に設定し、溶離液は１０ｍＭトリフルオロ酢酸ナトリウムを含む２，２，２−トリフルオロエタノールを用いて測定した。測定試料は１．０ｍｇ／ｍＬで調製して測定した。分子量の検量線は、分子量既知のポリメタクリル酸メチル（Ｓｉｇｍａ−Ａｌｄｒｉｃｈ社製）を用いた。
【００２９】
＜温度応答性共重合体反応液Ｉの調製＞
１００ｍＬ２口フラスコに２−メトキシエチルアクリレート（ＭＥＡ）０．６５０ｇ（５ｍｍｏｌ）を加え、さらに４−シアノ−４−［（ドデシルスルフォニルチオカルボニル）スルフォニル］ペンタノイックアシッドを３１．８ｍｇ（１００μｍｏｌ）とアゾビスイソブチロニトリル１．６ｍｇ（１０μｍｏｌ）と１，４−ジオキサン１０ｍＬを加え、アルゴンガス置換後、６２℃で２４時間加熱撹拌した。
【００３０】
１回目の加熱撹拌後、上記にｎ−ブチルアクリレート（ＢＡ，ＨＬＢ値＝６．９）３．８４５ｇ（３０ｍｍｏｌ）を加え、さらにアゾビスイソブチロニトリル１．６ｍｇ（１０μｍｏｌ）と１，４−ジオキサン５ｍＬを加え、アルゴンガス置換後、６２℃で４８時間加熱撹拌した。
【００３１】
２回目の加熱撹拌後、上記にＮ−イソプロピルアクリルアミド（ＩＰＡＡｍ，ＬＣＳＴ＝３２℃）７．３５５ｇ（６５ｍｍｏｌ）を加え、さらにアゾビスイソブチロニトリル１．６ｍｇ（１０μｍｏｌ）と１，４−ジオキサン３５ｍＬを加え、アルゴンガス置換後、６２℃で４８時間加熱撹拌した。
温度応答性共重合体反応液Ｉの重合物の組成比はＭＥＡ／ＢＡ／ＩＰＡＡｍ（ｍｏｌ％）＝５／３０／６５、未反応単量体は４％であった。
【００３２】
＜温度応答性共重合体反応液ＩＩの調製＞
３００ｍＬ２口フラスコに２−メトキシエチルアクリレート（ＭＥＡ）３．９００ｇ（３０ｍｍｏｌ）を加え、さらに４−シアノ−４−［（ドデシルスルフォニルチオカルボニル）スルフォニル］ペンタノイックアシッドを６３．６ｍｇ（２００μｍｏｌ）とアゾビスイソブチロニトリル３．２ｍｇ（２０μｍｏｌ）と１，４−ジオキサン２０ｍＬを加え、アルゴンガス置換後、６２℃で２４時間加熱撹拌した。
【００３３】
１回目の加熱撹拌後、上記にｎ−ブチルアクリレート（ＢＡ，ＨＬＢ値＝６．９）７．６９０ｇ（６０ｍｍｏｌ）を加え、さらにアゾビスイソブチロニトリル３．２ｍｇ（２０μｍｏｌ）と１，４−ジオキサン１０ｍＬを加え、アルゴンガス置換後、６２℃で４８時間加熱撹拌した。
【００３４】
２回目の加熱撹拌後、上記にＮ−イソプロピルアクリルアミド（ＩＰＡＡｍ，ＬＣＳＴ＝３２℃）１２．４４８ｇ（１１０ｍｍｏｌ）を加え、さらにアゾビスイソブチロニトリル３．２ｍｇ（２０μｍｏｌ）と１，４−ジオキサン７０ｍＬを加え、アルゴンガス置換後、６２℃で４８時間加熱撹拌した。
【００３５】
温度応答性共重合体反応液ＩＩの重合物の組成比はＭＥＡ／ＢＡ／ＩＰＡＡｍ（ｍｏｌ％）＝１５／３０／５５、未反応単量体は３％であった。
【００３６】
＜温度応答性共重合体反応液ＩＩＩの調製＞
１００ｍＬ２口フラスコにＮ−イソプロピルアクリルアミド（ＩＰＡＡｍ，ＬＣＳＴ＝３２℃）７．３５５ｇ（６５ｍｍｏｌ）を加え、さらに４−シアノ−４−［（ドデシルスルフォニルチオカルボニル）スルフォニル］ペンタノイックアシッドを３１．８ｍｇ（１００μｍｏｌ）とアゾビスイソブチロニトリル１．６ｍｇ（１０μｍｏｌ）と１，４−ジオキサン１０ｍＬを加え、アルゴンガス置換後、６２℃で４８時間加熱撹拌した。
１回目の加熱撹拌後、上記にｎ−ブチルアクリレート（ＢＡ，ＨＬＢ値＝６．９）０．２５６ｇ（２ｍｍｏｌ）を加え、さらにアゾビスイソブチロニトリル３．２ｍｇ（２０μｍｏｌ）と１，４−ジオキサン２ｍＬを加え、アルゴンガス置換後、６２℃で８時間加熱撹拌した。
【００３７】
温度応答性共重合体反応液ＩＩＩの重合物の組成比はＢＡ／ＩＰＡＡｍ（ｍｏｌ％）＝３／９７、未反応単量体は１％であった。
［実施例１］
２００ｍＬビーカーに、２０℃の純水１００ｍＬを加え、マグネチックスターラーで撹拌しながら温度応答性共重合体反応液Ｉ  １０ｍＬをパスツールピペットを用いて滴下し、ゲル状の沈殿物を得た。水温を４０℃に加温したところ、ゲル状の沈殿物が浮遊した。浮遊物はスパチュラを用いて５００ｍＬナス型フラスコに回収した。エバポレーターにより回収物の水分を除去し、温度応答性共重合体を得た。未反応単量体は未検出であり、ＭＥＡ／ＢＡ／ＩＰＡＡｍ（ｍｏｌ％）＝５／２９／６６、Ｍｎ＝７．２万、Ｍｗ／Ｍｎ＝２．０、収率８３％で回収できた。
［比較例１］
２００ｍＬビーカーに、２０℃の純水１００ｍＬを加え、マグネチックスターラーで撹拌しながら温度応答性共重合体反応液Ｉ  １０ｍＬをパスツールピペットを用いて滴下し、ゲル状の沈殿物を得た。ゲル状の沈殿物をろ紙（定量分析用５種Ａ）を用い減圧ろ過した。ろ紙上のゲル状粘性物を５００ｍＬナス型フラスコに回収した。エバポレーターにより回収物の水分を除去し、温度応答性共重合体を得た。未反応単量体は未検出であり、ＭＥＡ／ＢＡ／ＩＰＡＡｍ（ｍｏｌ％）＝５／２８／６７、Ｍｎ＝７．２万、Ｍｗ／Ｍｎ＝２．０であったが、収率９％であり収率が大きく低下した。
［比較例２］
２００ｍＬビーカーに、２０℃の純水１００ｍＬを加え、４０℃に加温した。マグネチックスターラーで撹拌しながら温度応答性共重合体反応液Ｉ  １０ｍＬをパスツールピペットを用いて滴下し、浮遊物を得た。浮遊物はスパチュラを用いて５００ｍＬナス型フラスコに回収した。エバポレーターにより回収物の水分を除去し、温度応答性共重合体を得た。ＭＥＡ／ＢＡ／ＩＰＡＡｍ（ｍｏｌ％）＝５／３２／６３、Ｍｎ＝６．８万、Ｍｗ／Ｍｎ＝２．２、収率８１％であったが、未反応単量体は２％であり、精製が十分に行えなかった。
［実施例２］
１Ｌビーカーに、２０℃の純水６００ｍＬを加え、マグネチックスターラーで撹拌しながら温度応答性共重合体反応液ＩＩ  ３０ｍＬをパスツールピペットを用いて滴下し、ゲル状の沈殿物を得た。水温を４０℃に加温したところ、ゲル状の沈殿物が浮遊した。浮遊物をスパチュラを用いて５００ｍＬナス型フラスコに回収した。回収物を入れ、エバポレーターにより水分を除去し、温度応答性共重合体を得た。未反応単量体は未検出であり、ＭＥＡ／ＢＡ／ＩＰＡＡｍ（ｍｏｌ％）＝１９／４２／４０、Ｍｎ＝６．７万、Ｍｗ／Ｍｎ＝２．０、収率７９％で回収できた。
［比較例３］
１Ｌビーカーに、２０℃の純水６００ｍＬを加え、マグネチックスターラーで撹拌しながら温度応答性共重合体反応液ＩＩ  ３０ｍＬをパスツールピペットを用いて滴下し、ゲル状の沈殿物を得た。ゲル状の沈殿物をろ紙（定量分析用５種Ａ）を用い減圧ろ過した。ろ紙上のゲル状粘性物を５００ｍＬナス型フラスコに回収した。エバポレーターにより回収物の水分を除去し、温度応答性共重合体を得た。未反応単量体は未検出であり、ＭＥＡ／ＢＡ／ＩＰＡＡｍ（ｍｏｌ％）＝１９／４３／３８、Ｍｎ＝６．８万、Ｍｗ／Ｍｎ＝２．０であったが、収率１２％であり収率が大きく低下した。
［比較例４］
１Ｌビーカーに、２０℃の純水６００ｍＬを加え、４０℃に加温した。マグネチックスターラーで撹拌しながら温度応答性共重合体反応液ＩＩ  ３０ｍＬをパスツールピペットを用いて滴下し、浮遊物を得た。浮遊物はスパチュラを用いて５００ｍＬナス型フラスコに回収した。エバポレーターにより回収物の水分を除去し、温度応答性共重合体を得た。ＭＥＡ／ＢＡ／ＩＰＡＡｍ（ｍｏｌ％）＝１９／３４／４７、Ｍｎ＝６．６万、Ｍｗ／Ｍｎ＝２．０、収率８８％であったが、未反応単量体は１％であり、精製が十分に行えなかった。
［比較例５］
２００ｍＬビーカーに、２０℃の純水１００ｍＬを加え、マグネチックスターラーで撹拌しながら温度応答性共重合体反応液ＩＩＩ  １０ｍＬをパスツールピペットを用いて滴下したが、沈殿物は得られなかった。水温を４０℃に加熱しても沈殿物あるいは浮遊物は得られず、ろ過を行ったが、収率は０％であった。
［比較例６］
２００ｍＬビーカーに、２０℃の純水１００ｍＬを加え、マグネチックスターラーで撹拌しながら温度応答性共重合体反応液ＩＩＩ  １０ｍＬをパスツールピペットを用いて滴下したが、沈殿物は得られず、ろ過を行ったが、収率は０％であった。
［比較例７］
２００ｍＬビーカーに、２０℃の純水１００ｍＬを加え、４０℃に加温した。マグネチックスターラーで撹拌しながら温度応答性共重合体反応液ＩＩＩ  １０ｍＬをパスツールピペットを用いて滴下したが、沈殿物あるいは浮遊物は得られず、ろ過を行ったが、収率は０％であった。
【００３８】
【表１】
2020041107.tif 000002